(57)【特許請求の範囲】
【請求項１】
第１の導電型の半導体基板と、
前記半導体基板上に設けられた受光層と、
前記受光層の一部に形成された第２の導電型の領域と、
前記受光層に対して、前記第２の導電型の領域を介して厚さ方向に電界を印加する電極手段とを備え、
前記受光層は、圧縮歪を蓄積し、所定波長の光を吸収する第１の半導体層と、引っ張り歪を蓄積し、前記第１の半導体層よりも薄い第２の半導体層とを含み、前記第１の半導体層と前記第２の半導体層とは、前記受光層中において交互に繰り返され、
前記第１の半導体層は、５０ｎｍ以上の厚さを有することを特徴とする半導体受光装置。
【請求項２】
前記第１の半導体層は０．２％以上、０．６％以下の歪を有することを特徴とする請求項１記載の半導体受光装置。
【請求項３】
前記第２の半導体層は、εを前記第１の半導体層の歪量（％）、Ｌを交互に繰り返された前記第１の半導体層と前記第２の半導体層との総和（μｍ）として、第１の半導体層と第２の半導体層との和の（０．９×Ｌ1/4×ε）倍以下の厚さを有することを特徴とする請求項１〜２のうち、いずれか一項記載の半導体受光装置。
【請求項４】
前記第２の半導体層は、前記第１の半導体層の厚さの１／２以下の厚さを有することを特徴とする請求項３記載の半導体受光装置。
【請求項５】
前記第１の半導体層と前記第２の半導体層とは、いずれも三元化合物半導体よりなることを特徴とする請求項１記載の半導体受光装置。
【請求項６】
前記基板はｎ型ＩｎＰよりなり、前記第１および第２の半導体層はｎ型ＩｎＧａＡｓよりなることを特徴とする請求項１〜５のうち、いずれか一項記載の半導体受光装置。
【請求項７】
前記第１の半導体層と前記第２の半導体層との間に、さらに前記第１の半導体層と前記第２の半導体層の中間のバンドギャップを与える組成の中間層を設けたことを特徴とする請求項１〜６のうち、いずれか一項記載の半導体受光装置。
【請求項８】
前記中間層は、前記第１の半導体層が前記第２の半導体層に接する界面のうち、前記第２の導電型の領域の側の界面に形成されることを特徴とする請求項７記載の半導体受光装置。
【請求項９】
前記中間層は組成が前記第１の半導体層と前記第２の半導体層との間において、膜厚方向に漸移的に変化することを特徴とする請求項７または８記載の半導体受光装置。
【請求項１０】
前記中間層は、前記第２の半導体層に接する側において引っ張り歪を蓄積し、前記第１の半導体層に接する側において圧縮歪を蓄積するように組成を変化させることを特徴とする請求項９記載の半導体受光装置。
【請求項１１】
半導体基板上に、前記基板とは格子定数の異なる三元化合物からなり圧縮歪を有する第１の半導体層と、前記基板とは格子定数の異なる三元化合物からなり引っ張り歪を有する第２の半導体層とを、成長ガスの供給を中断することなく、連続的に流量変化させることで交互に、繰り返し形成し、受光層を形成する工程と、
前記受光層上に、前記受光層の厚さ方向に電界を印加する電極を形成する工程とを含み、
前記第１の半導体層は、５０ｎｍ以上の厚さを有するように形成されることを特徴とする半導体受光装置の製造方法。
【請求項１２】
前記第１の半導体層と前記第２の半導体層とを形成する工程は、ＭＯＶＰＥ法を使い、有機金属原料の流量を連続的に変化させることにより、前記第１の半導体層と前記第２の半導体層とを交互に繰り返し形成する工程を含むことを特徴とする請求項１１記載の半導体受光装置の製造方法。
【発明の詳細な説明】
【０００１】
【発明の属する技術分野】
本発明は一般に光半導体装置に係り、特に半導体受光装置およびその製造方法に関する。
【０００２】
インターネットの急速な普及に伴い、光ファイバ通信回線の通信容量が逼迫している。このため、既存の光ファイバ通信回線を使いながら通信容量を増大させるため、単一の光ファイバ中に複数の異なった波長の光キャリアを伝搬させ、前記複数の光キャリアに、その波長に対応したチャネルの光信号を載せる、いわゆる波長多重化通信技術（ＷＤＭ）が使われ始めている。
【０００３】
最近では、前記光キャリアの波長帯域を１６２０ｎｍ程度までの長波長側（いわゆるＬバンド）に拡張する試みが検討されている。これに伴い、１６２０ｎｍの長波長帯域に感度を有する高速受光素子が必要とされている。
【０００４】
【従来の技術】
図１は、従来の裏面入射型ＰＩＮフォトダイオード２０の構造を示す。
【０００５】
図１を参照するに、ＰＩＮフォトダイオード２０はｎ型ＩｎＰ基板７上に構成されており、前記基板７上に形成された第１のｎ型ＩｎＰバッファ層６と、前記バッファ層６上に形成された第２のｎ型ＩｎＰバッファ層４と、前記ｎ型ＩｎＰバッファ層４上に形成されたｎ型ＩｎＧａＡｓ光受光層３と、前記受光層３上に形成されたｎ型ＩｎＰクラッド層２と、さらに前記クラッド層２上に形成された非ドープＩｎＧａＡｓＰコンタクト層１とを含み、前記第２バッファ層４，受光層３，クラッド層２およびコンタクト層１は、前記第１バッファ層６上においてメサ構造を形成する。前記メサ構造形成のため、前記第１バッファ層６と第２バッファ層４との間には、ｎ型ＩｎＧａＡｓＰよりなるエッチングストッパ層５が挿入されている。
【０００６】
さらに前記コンタクト層１とクラッド層２には、ｐ型拡散領域８が形成されており、前記ｐ型拡散領域８にコンタクトするようにｐ側電極９が、また前記メサ形成に伴い露出されたｎ型ＩｎＧａＡｓＰエッチングストッパ層５上にはｎ側電極１０が形成されている。さらに、前記ＩｎＰ基板７の下側主面上には集光レンズ７Ａが形成されている。
【０００７】
かかる構成のＰＩＮフォトダイオード２０では、前記ＩｎＰ基板７の下面に入射した入射光はレンズ７Ａにより受光層３に集光され、その結果かかる受光層３の領域においてキャリアが励起され、前記受光層３は光吸収層として作用する。励起されたキャリアは、極性によりｐ側電極９あるいはｎ側電極１０へと流れ、光電流に変換される。
【０００８】
一般にこのようなＰＩＮフォトダイオード２０では、光吸収効率を向上させるため、また結晶欠陥の発生を回避するために、前記ＩｎＧａＡｓ光吸収層３を約２μｍの厚さに、ＩｎＰ基板７に対して格子整合するような組成で形成している。前記光吸収層３の厚さが２μｍ程度であれば、光吸収効率が向上する一方で、発生したキャリアの走行時間も問題にならず、従って光ファイバ通信回線で使われる１０Ｇｂｉｔ／秒程度の伝送速度に対応可能な高速応答性が確保される。
【０００９】
【発明が解決しようとする課題】
図１の従来のＰＩＮフォトダイオード２０では、前記ＩｎＧａＡｓ受光層がＩｎＰ基板７に格子整合する必要があるため、バンドギャップが室温で１６５０ｎｍ程度になる。このため、図１の従来のＰＩＮフォトダイオード２０は室温においては前記１６２０ｎｍの長波長光信号の検出が十分に可能であるが、一方このような光ファイバ通信回線で使われるフォトダイオードは−４０°Ｃのような低温環境でも動作可能なことが要求される。
【００１０】
しかし、図１のＰＩＮフォトダイオード２０をこのような低温環境下で動作させると、前記受光層３のバンドギャップが拡大し、このため受光層３の光吸収効率は５０％以下に低下してしまう。この問題を回避するために、前記受光層３中のＩｎ組成を増やすことも考えられるが、その場合には前記ＩｎＰ基板７との格子整合が成立しなくなり、受光層３を光吸収に好適な２μｍの厚さに形成しようとすると、欠陥が発生してしまうのが避けられない。欠陥が発生すると、リーク電流が増大し、受光装置の暗電流が増加する。一般に、結晶欠陥の発生を回避するためには前記受光層３の歪量を０．１％以下に抑制する必要がある。一方、こうすると前記低温環境下におけるバンドギャップの拡大を十分に補償することができない。
【００１１】
これに対し、従来より特開平７−７４３８１号公報あるいは特開昭６２−３５６８２号公報に、受光層３を光吸収層と、前記光吸収層に隣接して設けられ、逆歪（今の場合は引っ張り歪）を蓄積した歪補償層とにより構成し、圧縮歪を受ける光吸収層３と引っ張り歪を有する歪補償層とで、受光層全体として基板７から作用する応力を相殺する構成が提案されている。かかる構成によれば、前記光吸収層３と歪補償層とを交互に繰り返し形成することにより、前記光吸収層３に対して十分な層膜厚を確保することができる。例えば前記特開平７−７４３８１号公報には、図２に示すように、引っ張り歪を蓄積したＩｎ0.53-xＧａ0.47+xＰ層２１ａと圧縮歪を蓄積したＩｎ0.53+xＧａ0.47-xＰ層２１ｂとを繰り返し積層した超格子構造を有する光吸収層２１が開示されている。図２の例では、前記光吸収層２１は下側のｎ型ＩｎＰコンタクト層２２と上側のｐ型ＩｎＰコンタクト層２３との間に挟持される。また、前記特開昭６２−３５６８２号公報では、ＧａＡｓ基板を使い、厚さが１０ｎｍのＧａＡｓ層と厚さが１０ｎｍのＡｌＧａＡｓ層とを交互に積層して光吸収層を形成する構成が開示されている。
【００１２】
しかし、これら従来の構造では、受光層中における正味の光吸収層の膜厚が、歪補償層を含んだ受光層全体の膜厚の１／２にしかならず、このため正味の光吸収層に対して十分な膜厚を確保しようとすると、前記超格子構造の繰り返し回数を増加させる必要があるが、このような構成では受光層全体の膜厚が過大になり、キャリアの走行時間が増大してしまう。このため、このような従来の構成の歪超格子受光装置ではＰＩＮフォトダイオードに特徴的な高速応答特性が損なわれる問題点が生じていた。
【００１３】
そこで、本発明は上記の課題を解決した半導体受光装置を提供する。
【００１４】
【課題を解決するための手段】
本発明は上記の課題を、第１の導電型の半導体基板と、前記半導体基板上に設けられた受光層と、前記受光層の一部に形成された第２の導電型の領域と、前記受光層に対して、前記第２の導電型の領域を介して厚さ方向に電界を印加する電極手段とを備え、前記受光層は、圧縮歪を蓄積し、所定波長の光を吸収する第１の半導体層と、引っ張り歪を蓄積し、前記第１の半導体層よりも薄い第２の半導体層とを含み、前記第１の半導体層と前記第２の半導体層とは、前記受光層中において交互に繰り返され、前記第１の半導体層は、５０ｎｍ以上の厚さを有することを特徴とする半導体受光装置により解決する。
【００１５】
前記半導体受光装置において、前記第１の半導体層は０．２％以上、０．６％以下の歪を有するのが好ましい。また前記第１の半導体層の厚さを５０ｎｍ以上とするのが好ましい。前記第２の半導体層は、εを前記第１の半導体層の歪量（％）、Ｌを交互に繰り返された前記第１の半導体層と前記第２の半導体層との総和（μｍ）として、第１の半導体層と第２の半導体層との和の（０．９×Ｌ1/4×ε）倍以下の厚さを有するのが好ましい。また前記第２の半導体層は、前記第１の半導体層の厚さの１／２以下の厚さを有するのが好ましい。また前記第１の半導体層と前記第２の半導体層とは、いずれも三元化合物半導体よりなるのが好ましい。例えば、前記基板をｎ型ＩｎＰとし、前記第１および第２の半導体層をＩｎＧａＡｓとしてもよい。さらに前記第１の半導体層と前記第２の半導体層との間に、さらに前記第１の半導体層と前記第２の半導体層の中間のバンドギャップを与える組成の中間層を設けるのが好ましい。かかる中間層は、前記第１の半導体層の界面のうち、前記第２の導電型の領域の側の界面に形成するのが好ましい。またその際、前記中間層は組成が前記第１の半導体層と前記第２の半導体層との間において、漸移的に変化させてもよい。この場合、前記中間層の組成を、前記第２の半導体層との界面において引っ張り歪を蓄積し、前記第１の半導体層との界面において圧縮歪を蓄積するように変化させるのが好ましい。
【００１６】
さらに本発明は上記の課題を、半導体基板上に、前記基板とは格子定数の異なる三元化合物からなり圧縮歪を有する第１の半導体層と、前記基板とは格子定数の異なる三元化合物からなり引っ張り歪を有する第２の半導体層とを、成長ガスを切り替えることなく連続的に流量変化させることで交互に、繰り返し形成し、受光層を形成する工程と、前記受光層上に、前記受光層の厚さ方向に電界を印加する電極を形成する工程とを含むことを特徴とする半導体受光装置の製造方法により解決する。
【００１７】
前記半導体受光装置の製造方法において、前記第１の半導体層と前記第２の半導体層とを形成する工程は、ＭＯＶＰＥ法を使い、有機金属原料の流量を連続的に変化させることにより、前記第１の半導体層と前記第２の半導体層とを交互に繰り返し形成するのが好ましい。
［作用］
本発明によれば、光吸収層と歪補償層をと交互に積層した超格子構造の受光層を有する半導体受光装置において、第１の半導体層、すなわち圧縮歪を有する光吸収層の膜厚を、第２の半導体層、すなわち引っ張り歪を有する歪補償層の膜厚よりも大きく設定し、同時に前記歪補償層中の引っ張り歪量を光吸収層中の圧縮歪量よりも増大させることにより、受光層全体の厚さを減少すると同時に受光層中における光吸収層の正味の膜厚を大きくすることができ、その結果長波長側に感度を有する高速受光装置を実現することが可能になる。
【００１８】
前記歪補償層を極端に薄くする場合、歪補償量を確保するために歪補償層の引張り歪を大きくする必要があり、その結果、ある歪限界を超えると光吸収層との界面に欠陥が生じてしまう。本発明者はこの歪限界に関して新規な実験を行い、その知見から、以下に説明する関係式を導き出した（ここで歪限界とは、引張り歪層と圧縮歪層とを交互に積層した歪補償構造独特のものであり、一般に知られているミスフィット転位の発生機構に基づく臨界膜厚とは全く異なるものである）。
【００１９】
まず本実験に関するモデル構造を図３を参照しながら説明する。
【００２０】
図３を参照するに、本実験のモデル構造はＩｎＰ基板上に形成された場合に圧縮歪を蓄積するような組成のＩｎＧａＡｓ光吸収層１２ＡとＩｎＰ基板上に形成された場合に引張り歪を蓄積するような組成のＩｎＧａＡｓ歪補償層１２Ｂとを含み、前記光吸収層１２Ａと歪補償層１２Ｂとよりなる構造単位１２ＵをＩｎＰ基板１１上に繰り返しエピタキシャルに積層した超格子構造１２を有する。
【００２１】
前記光吸収層１２Ａが＋εｗ％の圧縮歪を、また前記歪補償層１２Ｂが−εｂ％の引張り歪をそれぞれ蓄積する場合、前記光吸収層１２Ａの厚さをｌｗ、前記歪補償層１２Ｂの厚さをｌｂとすると、歪緩和防止のため、前記膜厚ｌｗ，ｌｂおよび前記歪量εｗ，εｂは、関係式
εｗ・Ｌｗ＝εｂ・Ｌｂ                      （１）
が成立するように設定される。ただしＬｗおよびＬｂは、前記構造単位１２をｎ回繰り返した場合の前記光吸収層１２Ａおよび歪補償層１２Ｂの合計の厚さをそれぞれ示しており、前記膜厚ｌｗおよびｌｂを使って、それぞれＬｗ＝ｎ・ｌｗ，Ｌｂ＝ｎ・ｌｂで表される。
【００２２】
前記光吸収層１２Ａと歪補償層１２Ｂとを繰り返した前記超格子構造１２上には、ＩｎＰキャップ層１３がエピタキシャルに形成される。
【００２３】
図４は、かかるモデル構造について、前記超格子構造１２の膜厚、すなわち前記超格子構造１２中における前記光吸収層１２Ａおよび歪補償層１２Ｂの合計膜厚Ｌを１．３μｍとし、この制限下において前記光吸収層１２Ａの合計厚Ｌｗと歪量εｗを様々に変化させた場合に得られる前記キャップ層１３の表面モフォロジーの良否をまとめて示す。ただし先の式（１）に示した歪緩和の条件から、前記歪補償層１２Ｂの歪量εｂはεｂ＝εｗ・Ｌｗ／Ｌｂにより与えられる。図４中、○は前記キャップ層１３において平坦で良好な表面モフォロジーが得られた場合を、また×は凹凸のある不規則な表面モフォロジーが得られた場合を示す。
【００２４】
図４を参照するに、歪量εｗおよび合計膜厚Ｌｗの両方が大きい場合にはキャップ層１３の表面には不規則なモフォロジーが現れ、一方前記歪量εｗおよび合計膜厚Ｌｗの両方が小さい場合には、平坦で良好なモフォロジーの表面が得られることがわかる。また図４において、表面モフォロジーが良好な領域（○）と不良な領域（×）とは、図中に太線で示した、式
Ｌｗ＝Ａ×εｗ＋Ｌ  （Ａ，Ｌは定数）                  （２）
で表される直線により、明確に区画されることがわかる。
【００２５】
前記キャップ層１３の表面において観察されたモフォロジーはその下の積層構造１２中における光吸収層１２Ａおよび歪補償層１２Ｂの表面モフォロジーを反映していると考えられ、図４中において×で示した領域においては、前記超格子構造１２中における光吸収層１２Ａと歪補償層１２Ｂの規則的な積層が破壊されているものと考えられる。従って図４の結果は、図３の超格子構造１２を半導体受光装置の受光層として使う場合、光吸収層１２Ａの膜厚Ｌｗと歪量εｗとを、式（２）で画成される表面モフォロジーが良好な範囲に入るように決定する必要があることを示している。
【００２６】
図５は図３のモデル構造において、前記光吸収層１２Ａの合計膜厚Ｌｗが前記歪補償層１２Ｂの合計膜厚Ｌｂに等しくなるように、すなわち式
Ｌｗ＝Ｌｂ＝Ｌ／２                                    （３）
が成立するように条件を設定し、さらに前記歪量εｗが歪量εｂに等しくなるように、すなわち式
εｗ＝εｂ＝ε                                        （４）
が成立するように条件を設定し、さらに前記合計膜厚Ｌおよび歪量εを様々に変化させた場合における、モデル構造の表面モフォロジーの良否を示す。図５中先と同様に、○は前記キャップ層１３において平坦で良好な表面モフォロジーが得られた場合を、また×は凹凸のある不規則な表面モフォロジーが得られた場合を示す。
【００２７】
図５を参照するに、歪量εおよび合計膜厚Ｌの両方が大きい場合にはキャップ層１３の表面には不規則なモフォロジーが現れ、一方前記歪量εおよび合計膜厚Ｌの両方が小さい場合には、平坦で良好なモフォロジーの表面が得られることがわかる。図５において、表面モフォロジーが良好な領域（○）と不良な領域（×）とは、図中に太線で示した、式
Ｌ＝０．１／ε4                                        （５）
で表される線により、明確に区画される。なお図５中、○と×が重なっているのは、前記超格子構造１２中における一層当りの層厚の違いに起因する。
【００２８】
前記式（２）は、前記式（３）および（４）の条件を満たすはずであり、従って式（２）を係数Ａについて解き、これをＬを使って表現すると、式
Ｌｗ＝−Ｌ5/4・εｗ／（２×０．１1/4）＋Ｌ              （６）
が得られる。
【００２９】
式（６）の関係が満たされている超格子構造は、図４，５で説明した表面モフォロジーの不良を生じない所定の歪限界内にある。
【００３０】
式（６）を使ってＬｂとＬの比を表すと、式
Ｌｂ／Ｌ＝（Ｌ−Ｌｗ）／Ｌ＝Ｌ1/4・εｗ／（２×０．１1/4）＝０．８９・Ｌ1/4・εｗ                                      （７）
が得られるが、このことは前記歪限界内において前記歪補償層１２Ｂの合計膜厚Ｌｂを、超格子構造の合計膜厚Ｌの約（０．９・Ｌ1/4・εｗ）倍以下まで減少させられることを示している。
【００３１】
かかる歪超格子構造１２を受光装置の受光層に使う場合には、前記光吸収層１２Ａの合計膜厚Ｌｗは大きい方が高い受光効率が得られて好ましいが、先の図４の関係より図３の超格子構造において光吸収層１２Ａの歪量εｗを増大させると歪補償層１２Ｂの厚さｌｂ、従って合計厚さＬｂを増大させなければならず、従って前記式（７）より、前記歪補償層１２Ｂの合計膜厚Ｌｂは制限され、また前記光吸収層１２Ａの合計膜厚Ｌｗも制限されることになる。
【００３２】
図６は、図４の関係に受光効率ηを重ねて示す図である。ただし図６中、等高線が前記受光効率ηの値を示す。図６の受光効率ηは、−４０°Ｃにおいて前記ＩｎＧａＡｓ超格子構造１２に、波長が１．６２μｍの入射光が垂直に入射した場合のもので、前記光吸収層１２Ａの合計膜厚Ｌｗおよび歪量εｗから算出している。
【００３３】
図６より、歪量εｗが０．２５％以上、０．６％以下の範囲で、５０％を上回る受光効率が得られることがわかる。
【００３４】
ところで、このような歪補償層中の歪量を増大させた構造では、光吸収層と歪補償層との間のバンドギャップ差が増大し、量子シフトにより光吸収層の吸収波長域が短波長側にシフトしてしまう可能性があるため、本発明では前記光吸収層の厚さを、量子シフトがほとんど生じない５０ｎｍ以上の厚さに設定することが好ましい。あるいは量子シフトを制御して、前記光吸収層の吸収波長域が−４０°Ｃで１６２０ｎｍ帯域をカバーするように、光吸収層の厚さを設定してもよい。
【００３５】
かかる構成により、１６２０ｎｍ帯の光検出を、広い温度環境下で安定して行うことが可能になる。また前記受光層中の光吸収層の合計膜厚を１μｍ以上にすることが可能である。
【００３６】
さらに、本発明では光吸収層と歪補償層との間のバンドギャップ差に起因して、光吸収層と歪補償層との界面近傍にキャリアがせき止められる現象を解消するため、前記光吸収層と歪補償層との間に、中間的なバンドギャップを有する中間層を介在させる。かかる中間層を設けることにより、前記界面におけるキャリア蓄積に起因する光電流、特にホール電流の減少が回避され、またキャリア溜りによるキャパシタンスが減少する。このため、優れた高速応答特性が確保される。かかる中間層は、前記光吸収層が歪補償層と接する界面のうち、ホールが蓄積しやすい、ｐ型領域が形成されている側の界面に形成するのが特に効果的である。前記中間層は、バンドギャップが漸移的に変化するように、厚さ方向に組成が漸移的に変化するものであってもよい。その際、前記中間層の組成を、歪補償層との界面において引っ張り歪が蓄積され、光吸収層との界面において圧縮歪が蓄積されるように変化させることにより、移動度の小さいホール電流がせき止められる問題が効果的に軽減され、優れた応答特性が確保される。
【００３７】
さらに本発明によれば、前記光吸収層と歪補償層とが、ＭＯＶＰＥ法により、連続して、中断することなく形成されるため、ヘテロ界面において生じがちなＣやＳｉ等の界面パイルアップの問題が生じることがなく、結晶性の良好な光吸収層が得られる。
【００３８】
本発明の半導体受光装置において、前記受光層を１μｍ以上の膜厚に形成することにより、１６２０ｎｍ帯のような長波長帯域に感度を有し、高速光信号（例として１０Ｇｂｉｔ／秒程度）に対して十分な応答特性を有する半導体受光装置が得られる。
【００３９】
【発明の実施の形態】
［第１実施例］
図７は、本発明の第１実施例による半導体受光装置３０の構成を示す。ただし図３中、先に図１で説明した部分に対応する部分には同一の参照符号を付し、説明を省略する。
【００４０】
図７を参照するに、本実施例の半導体受光装置３０は先に図１で説明した従来の前記半導体受光装置２０と同様な構成を有するが、前記受光層３が、厚さが２０ｎｍで＋０．４％の圧縮歪を蓄積したＩｎＧａＡｓよりなる光吸収層３ａと厚さが１０ｎｍで−０．８％の引っ張り歪を蓄積したＩｎＧａＡｓよりなる歪補償層３ｂとを繰り返し、４０周期にわたり積層した超格子構造により置き換えられている。
【００４１】
より具体的に説明すると、図１の構造において、前記ｎ型ＩｎＰ基板７上に前記第１のＩｎＰバッファ層６と、ＩｎＧａＡｓＰエッチングストッパ層５と、第２のＩｎＰバッファ層４と、ＩｎＧａＡｓ受光層３と、ＩｎＰクラッド層２と、ＩｎＧａＡｓＰコンタクト層１とが、基板温度を６００°ＣとしたＭＯＶＰＥ法により、Ｖ族原料とＩＩＩ族原料の供給比率を２００倍に設定して、順次形成される。
【００４２】
図示の例では、前記第１のＩｎＰバッファ層６は約５０ｎｍの厚さに形成され、Ｓｉにより２×１０17ｃｍ-3の濃度でｎ型にドーピングされる。また前記ＩｎＧａＡｓＰエッチングストッパ層５は約１０ｎｍの厚さに形成され、Ｓｉにより１×１０18ｃｍ-3の濃度でｎ型にドーピングされる。さらに前記エッチングストッパ層５上のＩｎＰバッファ層４は約５０ｎｍの厚さに形成され、Ｓｉにより２×１０17ｃｍ-3の濃度でｎ型にドーピングされる。
【００４３】
前記ＩｎＰバッファ層４が形成された後、前記バッファ層４上にはＳｉドーパントと共にＴＭＩｎ，ＴＭＧａおよびＡｓＨ3をそれぞれＩｎ，Ｇａ，ＡｓのＭＯＶＰＥ原料として供給し、Ｓｉ濃度が１×１０15ｃｍ-3程度で組成がＩｎ0.59Ｇａ0.41Ａｓで表される第１の半導体層を前記光吸収層３ａとして、またＳｉ濃度が同じく１×１０15ｃｍ-3程度で組成がＩｎ0.44Ｇａ0.56Ａｓで表される半導体層を前記歪補償層３ｂとして、それぞれ２０ｎｍおよび１０ｎｍの厚さで２０周期にわたり繰り返し堆積し、受光層３を形成する。先にも記載したように、このようにして形成された光吸収層３ａは＋０．４％の圧縮歪を蓄積するのに対し、歪補償層３ｂは−０．８％の引っ張り歪を蓄積し、歪量と膜厚の積は、前記光吸収層３ａと歪補償層３ｂとでほぼ等しくなっている。このため、前記受光層３全体としては歪は補償されている。
【００４４】
さらに、このようにして形成された受光層３上に、Ｓｉにより５×１０15ｃｍ-3の濃度でｎ型にドープされたＩｎＰクラッド層８を約１μｍの厚さに形成し、さらにその上にＰＬ波長が１．３μｍの非ドープＩｎＧａＡｓＰ層１を形成する。
【００４５】
さらに前記ＩｎＧａＡｓＰコンタクト層１とその下のＩｎＰクラッド層２中に、Ｚｎの拡散工程により前記ｐ型拡散領域を、径が約２０μｍで深さが約１μｍの円形形状となるように形成し、前記化合物半導体層１〜４を前記ＩｎＧａＡｓＰ層５をエッチングストッパとしてエッチングすることにより、前記ＩｎＧａＡｓＰエッチングストッパ層５上に前記メサ構造が形成される。
【００４６】
最後に前記ＩｎＰ基板７の下面に集光レンズ１１を形成し、前記Ｐ側電極８およびｎ側電極１０を形成する。
【００４７】
このようにして形成された受光装置３０では、前記光吸収層３ａはＩｎ組成が大きいためバンドギャップが狭まり、−４０°Ｃの低温環境下においても所望の１６２０ｎｍ帯の長波長光を効果的に吸収する。その際、前記光吸収層３ａはＩｎ組成が大きいことに起因して圧縮歪を蓄積するが、前記光吸収層３ａに隣接して設けられたＩｎ組成が小さく引っ張り歪を蓄積する歪補償層３ｂが前記圧縮歪を補償し、その結果前記光吸収層３ａと歪補償層３ｂとよりなる構造単位を１００周期繰り返しても、前記光吸収層３ａ中に欠陥が形成されることはない。
【００４８】
その際、先にも説明したように本実施例では、前記歪補償層３ｂの厚さを前記光吸収層３ａの厚さよりも小さく設定し、さらに前記光吸収層３ａ中の圧縮歪と膜厚の積が、前記歪補償層３ｂ中の引っ張り歪と膜厚の積にほぼ等しくなるように、前記歪補償層３ｂ中の引っ張り歪量を増加させる。かかる構成によれば、受光層３中において光吸収に寄与しない歪補償層３ｂの膜厚分が減少するため受光層３自体の全厚が減少し、入射光により励起された電子とホールがそれぞれの電極に光電流として到達する際の電流路が短縮される。換言すると、本実施例の半導体受光装置３０は、光ファイバ通信回線で使われる１０Ｇｂｉｔ／秒の高速光信号を検出するのに十分な、優れた高速応答特性を有する。
【００４９】
図７の受光層３０を形成する際には、先に説明したＴＭＩｎ等のＩｎ原料，ＴＥＧａやＴＭＧａ等のＧａ原料およびＡｓＨ3等のＡｓ原料を連続的に供給し、ＴＭＩｎおよびＴＭＧａ等の割合を変化させることにより光吸収層３ａと歪補償層３ｂを形成するのが好ましい。このようにすることで結晶成長が層３ａ，３ｂの界面で中断されることがなくなり、層３ａと層３ｂの間のヘテロ界面にＣやＳｉ等のパイルアップするのが回避され、結晶性の良好な受光層３０が得られる。
［第２実施例］
図８は、本発明の第２実施例による半導体受光装置４０の構成を示す。ただし図８中、先に説明した部分に対応する部分には同一の参照符号を付し、説明を省略する。
【００５０】
図８を参照するに、本実施例では前記光吸収層３ａの厚さを５０ｎｍ、あるいはそれ以上に設定し、これに伴い前記歪補償層３ｂの厚さも１６．７ｎｍあるいはそれ以上に設定する。ただし本実施例では、前記光吸収層３ａおよび歪補償層３ｂ中の歪量は、歪量と膜厚の積が等しくなるように、それぞれ＋０．２％（圧縮歪）および−０．６％（引っ張り歪）とされている。前記光吸収層３ａの厚さが増大した分、超格子構造中における層３ａおよび層３ｂの繰り返し回数は先の実施例の場合に比べて減少しており、本実施例では２０周期となっている。
【００５１】
図７の構成においては前記光吸収層３ａは、層３ａの厚さが１０ｎｍ程度であるため量子井戸を形成する可能性があるが、本実施例によれば、前記光吸収層３ａの厚さが５０ｎｍと先の実施例よりも大きくなっているため、前記光吸収層３ａ中に量子井戸が形成されることはない。量子井戸が形成されないため、前記光吸収層３ａ中に量子準位が生じることもなく、このため前記光吸収層３ａの吸収波長域が量子シフトにより短波長側にずれる問題は生じない。
［第３実施例］
図９は本発明の第３実施例による半導体受光装置５０の構成を示す。ただし図９中、先に説明した部分には同一の参照符号を付し、説明を省略する。
【００５２】
図５を参照するに、半導体受光装置５０は先に説明した半導体受光装置４０に似た構成を有するが、本実施例では前記受光層３中において、歪補償層３ｂに隣接する光吸収層３ａの界面のうち、基板７と反対の側、すなわちｐ型拡散領域８の側の界面に、光吸収層３ａと歪補償層３ｂの中間的なバンドギャップを有するｎ型ＩｎＧａＡｓよりなる中間層３ｃを挿入する。かかる中間層３ｃとしては、例えば無歪組成のＩｎＧａＡｓを使ってもよい。
【００５３】
先の実施例では、受光層３中において光吸収層３ａと歪補償層３ｂとを交互に積層した場合、全体として歪補償はなされるが、前記光吸収層３ａと歪補償層３ｂとの界面にバンドギャップ差は依然として存在する。このようなバンドギャップ差は前記層３ａ，３ｂを横切って移動するキャリアをせき止めるように働き、その結果層３ａと層３ｂの界面に沿って、キャリアが蓄積してしまう問題が生じることがある。このようなキャリアのせき止めは、特に移動度の小さいホール電流において顕著で、半導体受光装置の高速応答性が損なわれる原因となる。
【００５４】
そこで本発明では、下側が光吸収層３ａで上側が歪補償層３ｂとなる界面に前記中間層３ｃを挿入し、層３ａと層３ｂとの間のバンドギャップ差を緩和する。また、かかる中間層３ｃを、図９に示すように上側の歪補償層３ｂに接する側において引っ張り歪を生じ、下側の光吸収層３ａに接する側において圧縮歪を生じるように、ＩｎおよびＧａ組成を膜厚方向に漸移的に変化させたグレーデッド組成層とし、多層構造としてもよい。
【００５５】
さらに、図示は省略するが、このような中間層３ｃを、下側が歪補償層３ｂで上側が光吸収層３ａとなる界面に挿入してもよい。このような構成によれば、電子電流が層３ａと層３ｂとの間の界面でせき止められる問題が軽減される。この場合には、前記中間層３ｃの組成を、上側の光吸収層３ａに接する側において圧縮歪を生じ、下側の歪補償層３ｂに接する側において引っ張り歪を生じるように、ＩｎおよびＧａ組成を膜厚方向に漸移的に変化させるのが好ましい。
【００５６】
なお、本発明による歪超格子構造の受光層は、ＰＩＮ型フォトダイオードに限定されるものではなく、ＡＰＤ（アバランシェフォトダイオード）に対しても適用が可能である。
【００５７】
以上、本発明を好ましい実施例について説明したが、本発明はかかる特定の実施例に限定されるものではなく、特許請求の範囲に記載した要旨内において、様々な変形・変更が可能である。
【００５８】
【発明の効果】
本発明によれば、１６２０ｎｍ帯域に感度を有する高速半導体受光装置を実現することができる。
【図面の簡単な説明】
【図１】従来の半導体受光装置の構成を示す図である。
【図２】従来の半導体受光装置の一部を示す図である。
【図３】本発明の原理を説明する図である。
【図４】本発明の原理を説明する別の図である。
【図５】本発明の原理を説明するさらに別の図である。
【図６】本発明の原理を説明するさらに別の図である。
【図７】本発明の第１実施例による半導体受光装置の一部を示す図である。
【図８】本発明の第２実施例による半導体受光装置の一部を示す図である。
【図９】本発明の第３実施例による半導体受光装置の一部を示す図である。
【符号の説明】
１、２１，２３  コンタクト層
２  クラッド層
３，２１  受光層
３ａ  光吸収層
３ｂ  歪補償層
３ｃ  中間層
４  第２バッファ層
５  エッチングストッパ層
６  第１バッファ層
７  基板
７Ａ  集光レンズ
８  ｐ型拡散領域
９  ｐ側電極
１０  ｎ側電極
１１  基板
１２  歪超格子構造
１２Ａ  光吸収層
１２Ｂ  歪補償層
１２Ｕ  構造単位
１３  キャップ層
２０，３０，４０，５０  半導体受光装置
【図１】
0003652977.tif 000002
【図２】
0003652977.tif 000003
【図３】
0003652977.tif 000004
【図４】
0003652977.tif 000005
【図５】
0003652977.tif 000006
【図６】
0003652977.tif 000007
【図７】
0003652977.tif 000008
【図８】
0003652977.tif 000009
【図９】
0003652977.tif 000010